СПОСОБ ИЗГОТОВЛЕНИЯ АУКСЕТИЧЕСКОЙ СЕТКИ

1. Способ изготовления ауксетической сетки, содержащий этапы:
(a) экструдирования полимерного материала на открытую формовочную поверхность, на которой имеется заданная структура, конфигурация которой позволяет получить ауксетическую сетку;
(b) стирания излишнего экструдированного полимерного материала с открытой формовочной поверхности;
(c) отделения отлитой сетки от открытой формовочной поверхности после стирания излишнего полимерного материала; и
(d) удаления возможного остаточного полимерного материала, не являющегося частью заданной структуры сетки.
2. Способ по п.1, при котором полимерному материалу дают остыть до удаления отлитой сетки с открытой формовочной поверхности.
3. Способ по п.1, при котором остаточный полимерный материал удаляют на этапе, который включает выжигание остаточного полимерного материала.
4. Способ по п.1, при котором этап (с) выполняют до этапа (d).
5. Способ по п.1, при котором формовочная поверхность расположена на цилиндрическом валике.
6. Способ по п.1, при котором ауксетическая сетка, изготовленная в соответствии со способом по п.1, имеет коэффициент Пуассона, меньший, чем -0,2.
7. Способ по п.1, при котором ауксетическая сетка, изготовленная в соответствии со способом по п.1, имеет коэффициент Пуассона, меньший, чем -0,4.
8. Способ по п.1, при котором ауксетическая сетка, изготовленная в соответствии со способом по п.1, имеет коэффициент Пуассона, меньший, чем -0,7.
9. Способ изготовления ауксетической сетки по п.8, при котором изготовленная сетка имеет коэффициент Пуассона, не меньший, чем -2,2.
10. Способ по п.1, при котором ауксетическая сетка содержит термопластический или термоотвержденный полимерный материал.
11. Способ по п.10, при котором полимерный материал содержит термопластический полимер, выбранный из группы, состоящей из: полиолефина, галогенированного полиолефина, эластомерного сополимера сложных и простых эфиров, эластомерного сополимера сложных эфиров, полиамида, сополимера этилена, акрилонитрилового полимера, акрилового сополимера, смеси полиэтилена и полипропилена и эластомерного блок-сополимера.
12. Способ по п.1, при котором полимерный материал содержит полипропилен.
13. Способ по п.1, при котором полимерный материал имеет модуль Юнга от 0,3 до 1900 МПа.
14. Способ по п.1, при котором полимерный материал имеет модуль Юнга от 2 до 250 МПа.
15. Способ по п.1, при котором этап стирания содержит прижатие ножа к вращающемуся формовочному валику.
16. Способ по п.15, при котором нож также подает расплавленный полимер в полости формовочного валика.
17. Способ по п.1, при котором остаточный полимерный материал удаляют выжиганием, нагреванием, обработкой щеткой, прокалыванием или их сочетаниями.